Dispositif (10) comprenant : - un élément (20) configuré pour contenir ou faire circuler une solution, l’élément (20) ayant une paroi (21) en acier ou en un alliage à base nickel comprenant du chrome, - une solution (30), en contact avec la paroi (21), comprenant un mélange de sels de chlorures fondus, caractérisé en ce que la solution comprend en outre des ions Ti 2+ et des ions Ti 3+ , le rapport de concentration Ti 3+ /Ti 2+ étant compris entre 20/80 et 70/30. Dispositif selon la revendication 1, caractérisé en ce que l’élément (20) est un circuit primaire de réacteur de fission nucléaire ou un circuit secondaire d’un réacteur de fission nucléaire. Dispositif selon la revendication 1, caractérisé en ce que l’élément (20) est un réservoir ou un circuit fluidique d’une centrale solaire à concentration. Dispositif selon l’une quelconque des revendications 1 à 3, caractérisé en ce que l’élément (20) est un circuit secondaire d’un réacteur de fission nucléaire, un réservoir ou un circuit fluidique d’une centrale solaire à concentration et en ce que le mélange de sels de chlorures fondus est un mélange binaire ou ternaire obtenu à partir des chlorures fondus choisi parmi LiCl, NaCl, KCl, MgCl 2 , CaCl 2 et BaCl 2 . Dispositif selon la revendication 4, caractérisé en ce que le mélange de sels de chlorures fondus est un mélange NaCl-MgCl 2 , KCl-MgCl 2 ou NaCl-KCl-MgCl 2 . Dispositif selon la revendication 2, caractérisé en ce que l’élément (20) est un circuit primaire de réacteur de fission nucléaire et en ce que le mélange de sels de chlorures fondus comprend au moins un chlorure d’actinide. Dispositif selon la revendication 6, caractérisé en ce que le mélange de sels de chlorures fondus est un mélange NaCl-MgCl 2 -PuCl 3 ou NaCl-MgCl 2 -PuCl 3 -AmCl 3 . Dispositif selon l’une des revendications précédentes, caractérisé en ce que la solution (30) est à une température comprise entre 450°C et 700°C et de préférence entre 550°C et 650°C. Dispositif selon l’une quelconque des revendications précédentes, caractérisé en ce que la paroi (21) est en acier inoxydable, par exemple en acier 316L, ou en un alliage nickel-chrome-molybdène, par exemple NiCr22Mo9Nb. Dispositif selon l’une quelconque des revendications précédentes, caractérisé en ce que le rapport Ti 3+ /Ti 2+ est compris entre 30/70 et 50/50. Procédé de préparation d’un dispositif (10) tel que défini dans l’une des revendications 1 à 10, comprenant les étapes suivantes : - fournir un dispositif (10) comprenant un élément (20) configuré pour contenir ou faire circuler une solution, l’élément (21) ayant une paroi (21) en acier ou en un alliage à base nickel comprenant du chrome, et une solution (30), en contact avec la paroi (21), comprenant un mélange de sels de chlorures fondus, - plonger du titane métal dans la solution (30), pendant une durée suffisante pour avoir des ions Ti 2+ et des ions Ti 3+ , le rapport Ti 3+ /Ti 2+ étant compris entre 20/80 et 70/30, - éventuellement, ajouter dans la solution (30) des ions d’un métal ayant un potentiel inférieur à la dissolution du chrome de l’alliage métallique, moyennant quoi on accélère la formation des ions Ti 2+ et des ions Ti 3+ . Procédé de mesure du potentiel d’une solution (30) d’un dispositif (10) tel que défini dans l’une des revendications 1 à 10, le procédé de mesure comprenant les étapes successives suivantes : - fournir un dispositif (10) comprenant un élément (20) configuré pour contenir ou faire circuler une solution (30), l’élément (21) ayant une paroi (21) en acier ou en un alliage à base nickel comprenant du chrome, et une solution (30), en contact avec la paroi (21), la solution (30) comprenant un mélange de sels de chlorures fondus, des ions Ti 2+ et des ions Ti 3+ , le rapport Ti 3+ /Ti 2+ étant compris entre 20/80 et 70/30, le mélange de sels fondus comprenant au moins MgCl 2 , et éventuellement PuCl 3, - plonger une anode, une cathode et une électrode de référence dans la solution (30), l’anode, la cathode et l’électrode de référence étant en un même matériau, avantageusement du tungstène, - mesurer le potentiel E 1 entre la cathode et la référence à courant nul ou quasi-nul, - imposer un courant entre l’anode et la cathode, pour déposer du magnésium métallique sur la cathode, ou pour déposer du plutonium métallique sur la cathode le cas échéant, - mesurer le potentiel E 2 entre la cathode et la référence à courant nul, moyennant quoi on obtient la valeur du couple Mg 2+ /Mg 0 ou Pu 3+ /Pu 0 , le cas échéant, - calculer le potentiel de la solution E sol selon E sol = E 2 -E 1 .